【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
半導体発色団ポリマー、および
無機ネットワーク
を含む有機−無機ハイブリッドポリマードットであって、
前記半導体発色団ポリマーおよび前記無機ネットワークが有機−無機相互侵入ネットワークを形成している、有機−無機ハイブリッドポリマードット。
【請求項２】
前記無機ネットワークが、シロキサンネットワーク、アルミノ−シロキサンネットワーク、チタン−シロキサンネットワーク、酸化チタンネットワークまたはその組合せを含む、請求項１に記載のポリマードット。
【請求項３】
前記無機ネットワークが、シロキサンネットワークを含む、請求項２に記載のポリマードット。
【請求項４】
前記シロキサンネットワークが、複数の相互接続単位を含み、各相互接続単位が、
【化３８】
2019527248.tif 000001
からなる群から選択され、
式中、
Ａ０、Ａ１、Ａ２、Ａ３、Ａ４、Ａ５、Ａ６、Ａ７、Ａ８、Ａ９は、それぞれ独立に、ＣｎＨ２ｎ＋１、ＣｎＨ２ｎＸ、ＣｎＦ２ｎ＋１またはＣｎＦ２ｎＸであり、
Ｘは、バイオコンジュゲーションに適した官能基であり、
Ｄ０、Ｄ１、Ｄ２、Ｄ３、Ｄ４、Ｄ５、Ｄ６、Ｄ７、Ｄ８、Ｄ９は、それぞれ独立に、ＬＸであり、ここで、Ｌはリンカー部分であり、
ｎは１以上である、
請求項３に記載のポリマードット。
【請求項５】
ｎが３以上である、ｎが６以上である、ｎが２０以下である、ｎが４０以下である、ｎが６０以下である、またはｎが６以上２０以下である、請求項４に記載のポリマードット。
【請求項６】
Ｘが、アミン、カルボキシレート、カルボキシル、マレイミド、チオール、無水マレイン酸、Ｎ−ヒドロキシスクシンイミドエステル、メルカプト、アジド、アルキン、アルデヒド、ヒドロキシル、カルボニル、サルフェート、スルホネート、ホスフェート、シアネート、スクシンイミジルエステル、歪んだアルキン、アジド、ジエン、アルケン、テトラジン、歪んだアルケン、シクロオクチンまたはホスフィンを含む、請求項４から５のいずれか１項に記載のポリマードット。
【請求項７】
Ｘが、カルボキシル基を含む、請求項４から６のいずれか１項に記載のポリマードット。
【請求項８】
Ｌが、化学結合、アミノ酸、エステル、アミド、カルバメート、エーテル、アルキレン、アルケニレン、アルキニレン、アリーレン、ポリエーテル、ポリエステル、ポリアミド、ポリカルバメート、ポリアリール、ポリスチレン、ポリエチレングリコールもしくはポリオレフィンまたはフッ素化されたもしくは部分的にフッ素化されたその誘導体、またはその組合せから選択される、請求項４から７のいずれか１項に記載のポリマードット。
【請求項９】
Ｌが、両親媒性である、請求項４から８のいずれか１項に記載のポリマードット。
【請求項１０】
Ｌが、水溶性ポリマーである、請求項４から９のいずれか１項に記載のポリマードット。
【請求項１１】
前記水溶性ポリマーが、ポリエチレングリコールである、請求項１０に記載のポリマードット。
【請求項１２】
Ｌが、化学結合である、請求項４から８のいずれか１項に記載のポリマードット。
【請求項１３】
少なくとも１つのＤが、前記ポリマードットの表面上に位置する、請求項４から１２のいずれか１項に記載のポリマードット。
【請求項１４】
Ｄにコンジュゲートした生物学的分子をさらに含む、請求項４から１３のいずれか１項に記載のポリマードット。
【請求項１５】
前記生物学的分子が、前記ポリマードットの表面上に位置する少なくとも１つのＤにコンジュゲートしている、請求項１４に記載のポリマードット。
【請求項１６】
前記生物学的分子が、タンパク質または核酸を含む、請求項１４から１５のいずれか１項に記載のポリマードット。
【請求項１７】
前記生物学的分子が、抗体を含む、請求項１４から１５のいずれか１項に記載のポリマードット。
【請求項１８】
前記生物学的分子が、ストレプトアビジンを含む、請求項１４から１５のいずれか１項に記載のポリマードット。
【請求項１９】
前記シロキサンネットワークが、アルキルシラン、アルコキシシラン、クロロシラン、オルトシリケート、シロキサン、アルファシラン、アセトキシシラン、アミノシラン、ビスシラン、エポキシシラン、ハロシラン、ハイドロジェンシラン、ハイドロジェンシロキサン、ヒドロキシルシラン、エステルシラン、アリールシラン、アクリルシラン、メタクリルシラン、スチリルシラン、ビニルシラン、オレフィンシラン、硫黄シラン、ホスフィンシラン、ホスフェートシラン、イソシアネートシラン、アジドシラン、アンヒドリドシランまたはその組合せから完全にまたは部分的に加水分解されている、請求項３から１８のいずれか１項に記載のポリマードット。
【請求項２０】
前記シロキサンネットワークが、オクトデシルトリメトキシシラン、オクトデシルトリクロロシラン、オルトケイ酸テトラエチル、トリフルオロプロピルトリメトキシシラン、フェニルトリメトキシシラン、クロロプロピルトリメトキシシラン、ヘプタデカフルオロデシルトリクロロシラン、グリシドキシプロピルトリメトキシシラン、エポキシヘキシルトリエトキシシラン、ヒドロキシメチルトリエトキシシラン、ヨードプロピルトリメトキシシラン、イソシアナトプロピルトリメトキシシラン、メタクリルオキシメチルトリエトキシシラン、ビニルトリメトキシシラン、スチリルエチルトリメトキシシランまたはその組合せから完全にまたは部分的に加水分解されている、請求項３から１９のいずれか１項に記載のポリマードット。
【請求項２１】
前記シロキサンネットワークが、オクトデシルトリメトキシシラン、オクトデシルトリクロロシラン、もしくはオルトケイ酸テトラエチルまたはその組合せから完全にまたは部分的に加水分解されている、請求項３から２０のいずれか１項に記載のポリマードット。
【請求項２２】
前記ポリマードット中の前記シロキサンネットワーク由来のケイ素の重量パーセントが、約１％〜約４５％または約１％〜約４７％の範囲内である、請求項３から２１のいずれか１項に記載のポリマードット。
【請求項２３】
前記シロキサンネットワークが、アルキル鎖を含み、前記半導体発色団ポリマーが前記シロキサンネットワークのアルキル鎖と物理的に会合し、それによって前記有機−無機相互侵入ネットワークを形成している、請求項３から２２のいずれか１項に記載のポリマードット。
【請求項２４】
前記半導体発色団ポリマーが、疎水性相互作用によって前記シロキサンネットワークと物理的に会合している、請求項２３に記載のポリマードット。
【請求項２５】
前記シロキサンネットワークが、直交型架橋単位を含む、請求項３から２４のいずれか１項に記載のポリマードット。
【請求項２６】
前記シロキサンネットワークが、前記半導体発色団ポリマーに共有結合していない、請求項３から２５のいずれか１項に記載のポリマードット。
【請求項２７】
前記有機−無機相互侵入ネットワークが、メッシュ様である、請求項１から２６のいずれか１項に記載のポリマードット。
【請求項２８】
前記ポリマードットが、５ｎｍ以上５０ｎｍ以下の直径を有するか、または前記ポリマードットが、１０ｎｍ以上３０ｎｍ以下の直径を有する、請求項１から２７のいずれか１項に記載のポリマードット。
【請求項２９】
前記ポリマードットが、少なくとも５％の量子収率を有するか、または前記ポリマードットが、少なくとも１０％の量子収率を有する、請求項１から２８のいずれか１項に記載のポリマードット。
【請求項３０】
前記ポリマードットが、複数の半導体発色団ポリマーを含む、請求項１から２９のいずれか１項に記載のポリマードット。
【請求項３１】
前記ポリマードットが、半導体発色団ポリマーのブレンドを含む、請求項１から３０のいずれか１項に記載のポリマードット。
【請求項３２】
前記半導体発色団ポリマーが、フルオレンポリマー、フルオレンに基づくポリマーもしくはコポリマー、フェニレンビニレンに基づくポリマーもしくはコポリマー、フェニレンエチニレンに基づくポリマーもしくはコポリマー、ＢＯＤＩＰＹに基づくポリマーもしくはコポリマーまたはその組合せを含む、請求項１から３１のいずれか１項に記載のポリマードット。
【請求項３３】
前記半導体発色団ポリマーが、ポリ（９，９−ジヘキシルフルオレニル−２，７−ジイル）（ＰＤＨＦ）含有ポリマー、ポリ（９，９−ジオクチルフルオレニル−２，７−ジイル）（ＰＦＯ）含有ポリマー、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）含有ポリマー、ポリ［（９，９−ジオクチルフルオレニル−２，７−ジイル）−ｃｏ−（１，４−ベンゾ−｛２，１，３｝−チアジアゾール）］（ＰＦＢＴ）含有ポリマー、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）含有ポリマー、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ）含有ポリマー、ポリ［２−メトキシ−５−（２−エチルヘキシルオキシ）−１，４−フェニレンビニレン］（ＭＥＨ−ＰＰＶ）含有ポリマー、ポリ［２−メトキシ−５−（２−エチルへキシルオキシ）−１，４−（１−シアノビニレン−１，４−フェニレン）］（ＣＮ−ＰＰＶ）含有ポリマー、ＢＯＤＩＰＹ含有ポリマーまたはその組合せを含む、請求項１から３２のいずれか１項に記載のポリマードット。
【請求項３４】
前記半導体発色団ポリマーが、ＢＯＤＩＰＹ誘導体を含む、請求項１から３３のいずれか１項に記載のポリマードット。
【請求項３５】
前記ＢＯＤＩＰＹ誘導体が、式（Ｉ）：
【化３９】
2019527248.tif 000002
の構造を有し、
式中、Ｒ１、Ｒ２Ａ、Ｒ２Ｂ、Ｒ３Ａ、Ｒ４ＡおよびＲ４Ｂのそれぞれは、水素、アルキル、アラルキル、アリールおよびアルコキシ−アリールから独立に選択され、前記ＢＯＤＩＰＹ誘導体は、Ｒ１、Ｒ２Ａ、Ｒ２Ｂ、Ｒ３Ａ、Ｒ３Ｂ、Ｒ４ＡおよびＲ４Ｂまたはその組合せに結合することによって前記発色団ポリマーに統合される、請求項３４に記載のポリマードット。
【請求項３６】
前記ポリマードットに結合している官能基をさらに含む、請求項１から３５のいずれか１項に記載のポリマードット。
【請求項３７】
前記官能基が、前記無機ネットワークに結合している、請求項３６に記載のポリマードット。
【請求項３８】
前記官能基が、前記半導体発色団ポリマーに結合している、請求項３６に記載のポリマードット。
【請求項３９】
前記官能基が、疎水性官能基、親水性官能基またはその組合せを含む、請求項３６から３８のいずれか１項に記載のポリマードット。
【請求項４０】
前記官能基が、バイオコンジュゲーションに適している、請求項３６から３９のいずれか１項に記載のポリマードット。
【請求項４１】
前記官能基が、アルデヒド、アルケン、アルキル、アルキン、歪んだアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、サルフェート、スルホネートまたはその組合せを含む、請求項３６から４０のいずれか１項に記載のポリマードット。
【請求項４２】
前記ポリマードットに結合している生物学的分子をさらに含む、請求項１から４１のいずれか１項に記載のポリマードット。
【請求項４３】
前記生物学的分子が、ポリペプチドまたはポリヌクレオチドを含む、請求項４２に記載のポリマードット。
【請求項４４】
前記生物学的分子が、抗体、アビジン、ビオチン、核酸またはその組合せから選択される、請求項４２から４３のいずれか１項に記載のポリマードット。
【請求項４５】
前記生物学的分子が、前記ポリマードットに直接的または官能基によって間接的に結合している、請求項４２から４４のいずれか１項に記載のポリマードット。
【請求項４６】
半導体発色団ポリマー、無機ネットワーク、およびバイオコンジュゲーションに適した官能基を含む、有機−無機相互侵入ハイブリッド発色団ポリマードット。
【請求項４７】
前記無機ネットワークが、シロキサンネットワーク、アルミノ−シロキサンネットワーク、チタン−シロキサンネットワーク、酸化チタンネットワークまたはその組合せを含む、請求項４６に記載のポリマードット。
【手続補正２】
【補正対象書類名】明細書
【補正対象項目名】００１０
【補正方法】変更
【補正の内容】
【００１０】
本明細書で言及されるすべての刊行物、特許および特許出願は、各個々の刊行物、特許または特許出願が、具体的かつ個々に参照によって組み込まれると示されているのと同程度に参照によって本明細書に組み込まれる。
本発明の実施形態において、例えば以下の項目が提供される。
（項目１）
半導体発色団ポリマー、および
無機ネットワーク
を含む有機−無機ハイブリッドポリマードットであって、
前記半導体発色団ポリマーおよび前記無機ネットワークが有機−無機相互侵入ネットワークを形成している、有機−無機ハイブリッドポリマードット。
（項目２）
前記無機ネットワークが、シロキサンネットワーク、アルミノ−シロキサンネットワーク、チタン−シロキサンネットワーク、酸化チタンネットワークまたはその組合せを含む、項目１に記載のポリマードット。
（項目３）
前記無機ネットワークが、シロキサンネットワークを含む、項目２に記載のポリマードット。
（項目４）
前記シロキサンネットワークが、複数の相互接続単位を含み、各相互接続単位が、
【化３８】
2019527248.tif 000003
からなる群から選択され、
式中、
Ａ０、Ａ１、Ａ２、Ａ３、Ａ４、Ａ５、Ａ６、Ａ７、Ａ８、Ａ９は、それぞれ独立に、ＣｎＨ２ｎ＋１、ＣｎＨ２ｎＸ、ＣｎＦ２ｎ＋１またはＣｎＦ２ｎＸであり、
Ｘは、バイオコンジュゲーションに適した官能基であり、
Ｄ０、Ｄ１、Ｄ２、Ｄ３、Ｄ４、Ｄ５、Ｄ６、Ｄ７、Ｄ８、Ｄ９は、それぞれ独立に、ＬＸであり、ここで、Ｌはリンカー部分であり、
ｎは１以上である、
項目３に記載のポリマードット。
（項目５）
ｎが３以上である、ｎが６以上である、ｎが２０以下である、ｎが４０以下である、ｎが６０以下である、またはｎが６以上２０以下である、項目４に記載のポリマードット。
（項目６）
Ｘが、アミン、カルボキシレート、カルボキシル、マレイミド、チオール、無水マレイン酸、Ｎ−ヒドロキシスクシンイミドエステル、メルカプト、アジド、アルキン、アルデヒド、ヒドロキシル、カルボニル、サルフェート、スルホネート、ホスフェート、シアネート、スクシンイミジルエステル、歪んだアルキン、アジド、ジエン、アルケン、テトラジン、歪んだアルケン、シクロオクチンまたはホスフィンを含む、項目４から５のいずれか１項に記載のポリマードット。
（項目７）
Ｘが、カルボキシル基を含む、項目４から６のいずれか１項に記載のポリマードット。
（項目８）
Ｌが、化学結合、アミノ酸、エステル、アミド、カルバメート、エーテル、アルキレン、アルケニレン、アルキニレン、アリーレン、ポリエーテル、ポリエステル、ポリアミド、ポリカルバメート、ポリアリール、ポリスチレン、ポリエチレングリコールもしくはポリオレフィンまたはフッ素化されたもしくは部分的にフッ素化されたその誘導体、またはその組合せから選択される、項目４から７のいずれか１項に記載のポリマードット。
（項目９）
Ｌが、両親媒性である、項目４から８のいずれか１項に記載のポリマードット。
（項目１０）
Ｌが、水溶性ポリマーである、項目４から９のいずれか１項に記載のポリマードット。
（項目１１）
前記水溶性ポリマーが、ポリエチレングリコールである、項目１０に記載のポリマードット。
（項目１２）
Ｌが、化学結合である、項目４から８のいずれか１項に記載のポリマードット。
（項目１３）
少なくとも１つのＤが、前記ポリマードットの表面上に位置する、項目４から１２のいずれか１項に記載のポリマードット。
（項目１４）
Ｄにコンジュゲートした生物学的分子をさらに含む、項目４から１３のいずれか１項に記載のポリマードット。
（項目１５）
前記生物学的分子が、前記ポリマードットの表面上に位置する少なくとも１つのＤにコンジュゲートしている、項目１４に記載のポリマードット。
（項目１６）
前記生物学的分子が、タンパク質または核酸を含む、項目１４から１５のいずれか１項に記載のポリマードット。
（項目１７）
前記生物学的分子が、抗体を含む、項目１４から１５のいずれか１項に記載のポリマードット。
（項目１８）
前記生物学的分子が、ストレプトアビジンを含む、項目１４から１５のいずれか１項に記載のポリマードット。
（項目１９）
前記シロキサンネットワークが、アルキルシラン、アルコキシシラン、クロロシラン、オルトシリケート、シロキサン、アルファシラン、アセトキシシラン、アミノシラン、ビスシラン、エポキシシラン、ハロシラン、ハイドロジェンシラン、ハイドロジェンシロキサン、ヒドロキシルシラン、エステルシラン、アリールシラン、アクリルシラン、メタクリルシラン、スチリルシラン、ビニルシラン、オレフィンシラン、硫黄シラン、ホスフィンシラン、ホスフェートシラン、イソシアネートシラン、アジドシラン、アンヒドリドシランまたはその組合せから完全にまたは部分的に加水分解されている、項目３から１８のいずれか１項に記載のポリマードット。
（項目２０）
前記シロキサンネットワークが、オクトデシルトリメトキシシラン、オクトデシルトリクロロシラン、オルトケイ酸テトラエチル、トリフルオロプロピルトリメトキシシラン、フェニルトリメトキシシラン、クロロプロピルトリメトキシシラン、ヘプタデカフルオロデシルトリクロロシラン、グリシドキシプロピルトリメトキシシラン、エポキシヘキシルトリエトキシシラン、ヒドロキシメチルトリエトキシシラン、ヨードプロピルトリメトキシシラン、イソシアナトプロピルトリメトキシシラン、メタクリルオキシメチルトリエトキシシラン、ビニルトリメトキシシラン、スチリルエチルトリメトキシシランまたはその組合せから完全にまたは部分的に加水分解されている、項目３から１９のいずれか１項に記載のポリマードット。
（項目２１）
前記シロキサンネットワークが、オクトデシルトリメトキシシラン、オクトデシルトリクロロシラン、もしくはオルトケイ酸テトラエチルまたはその組合せから完全にまたは部分的に加水分解されている、項目３から２０のいずれか１項に記載のポリマードット。
（項目２２）
前記ポリマードット中の前記シロキサンネットワーク由来のケイ素の重量パーセントが、約１％〜約４５％または約１％〜約４７％の範囲内である、項目３から２１のいずれか１項に記載のポリマードット。
（項目２３）
前記シロキサンネットワークが、アルキル鎖を含み、前記半導体発色団ポリマーが前記シロキサンネットワークのアルキル鎖と物理的に会合し、それによって前記有機−無機相互侵入ネットワークを形成している、項目３から２２のいずれか１項に記載のポリマードット。
（項目２４）
前記半導体発色団ポリマーが、疎水性相互作用によって前記シロキサンネットワークと物理的に会合している、項目２３に記載のポリマードット。
（項目２５）
前記シロキサンネットワークが、直交型架橋単位を含む、項目３から２４のいずれか１項に記載のポリマードット。
（項目２６）
前記シロキサンネットワークが、前記半導体発色団ポリマーに共有結合していない、項目３から２５のいずれか１項に記載のポリマードット。
（項目２７）
前記有機−無機相互侵入ネットワークが、メッシュ様である、項目１から２６のいずれか１項に記載のポリマードット。
（項目２８）
前記ポリマードットが、５ｎｍ以上５０ｎｍ以下の直径を有するか、または前記ポリマードットが、１０ｎｍ以上３０ｎｍ以下の直径を有する、項目１から２７のいずれか１項に記載のポリマードット。
（項目２９）
前記ポリマードットが、少なくとも５％の量子収率を有するか、または前記ポリマードットが、少なくとも１０％の量子収率を有する、項目１から２８のいずれか１項に記載のポリマードット。
（項目３０）
前記ポリマードットが、複数の半導体発色団ポリマーを含む、項目１から２９のいずれか１項に記載のポリマードット。
（項目３１）
前記ポリマードットが、半導体発色団ポリマーのブレンドを含む、項目１から３０のいずれか１項に記載のポリマードット。
（項目３２）
前記半導体発色団ポリマーが、フルオレンポリマー、フルオレンに基づくポリマーもしくはコポリマー、フェニレンビニレンに基づくポリマーもしくはコポリマー、フェニレンエチニレンに基づくポリマーもしくはコポリマー、ＢＯＤＩＰＹに基づくポリマーもしくはコポリマーまたはその組合せを含む、項目１から３１のいずれか１項に記載のポリマードット。
（項目３３）
前記半導体発色団ポリマーが、ポリ（９，９−ジヘキシルフルオレニル−２，７−ジイル）（ＰＤＨＦ）含有ポリマー、ポリ（９，９−ジオクチルフルオレニル−２，７−ジイル）（ＰＦＯ）含有ポリマー、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）含有ポリマー、ポリ［（９，９−ジオクチルフルオレニル−２，７−ジイル）−ｃｏ−（１，４−ベンゾ−｛２，１，３｝−チアジアゾール）］（ＰＦＢＴ）含有ポリマー、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）含有ポリマー、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ）含有ポリマー、ポリ［２−メトキシ−５−（２−エチルヘキシルオキシ）−１，４−フェニレンビニレン］（ＭＥＨ−ＰＰＶ）含有ポリマー、ポリ［２−メトキシ−５−（２−エチルへキシルオキシ）−１，４−（１−シアノビニレン−１，４−フェニレン）］（ＣＮ−ＰＰＶ）含有ポリマー、ＢＯＤＩＰＹ含有ポリマーまたはその組合せを含む、項目１から３２のいずれか１項に記載のポリマードット。
（項目３４）
前記半導体発色団ポリマーが、ＢＯＤＩＰＹ誘導体を含む、項目１から３３のいずれか１項に記載のポリマードット。
（項目３５）
前記ＢＯＤＩＰＹ誘導体が、式（Ｉ）：
【化３９】
2019527248.tif 000004
の構造を有し、
式中、Ｒ１、Ｒ２Ａ、Ｒ２Ｂ、Ｒ３Ａ、Ｒ４ＡおよびＲ４Ｂのそれぞれは、水素、アルキル、アラルキル、アリールおよびアルコキシ−アリールから独立に選択され、前記ＢＯＤＩＰＹ誘導体は、Ｒ１、Ｒ２Ａ、Ｒ２Ｂ、Ｒ３Ａ、Ｒ３Ｂ、Ｒ４ＡおよびＲ４Ｂまたはその組合せに結合することによって前記発色団ポリマーに統合される、項目３４に記載のポリマードット。
（項目３６）
前記ポリマードットに結合している官能基をさらに含む、項目１から３５のいずれか１項に記載のポリマードット。
（項目３７）
前記官能基が、前記無機ネットワークに結合している、項目３６に記載のポリマードット。
（項目３８）
前記官能基が、前記半導体発色団ポリマーに結合している、項目３６に記載のポリマードット。
（項目３９）
前記官能基が、疎水性官能基、親水性官能基またはその組合せを含む、項目３６から３８のいずれか１項に記載のポリマードット。
（項目４０）
前記官能基が、バイオコンジュゲーションに適している、項目３６から３９のいずれか１項に記載のポリマードット。
（項目４１）
前記官能基が、アルデヒド、アルケン、アルキル、アルキン、歪んだアルキン、アミノ、アジド、カルボニル、カルボキシル、シアノ、シクロオクチン、ジエノ、エステル、スクシンイミジルエステル、ハロアルキル、ヒドロキシル、イミド、ケトン、マレイミド、メルカプト、ホスフェート、ホスフィン、サルフェート、スルホネートまたはその組合せを含む、項目３６から４０のいずれか１項に記載のポリマードット。
（項目４２）
前記ポリマードットに結合している生物学的分子をさらに含む、項目１から４１のいずれか１項に記載のポリマードット。
（項目４３）
前記生物学的分子が、ポリペプチドまたはポリヌクレオチドを含む、項目４２に記載のポリマードット。
（項目４４）
前記生物学的分子が、抗体、アビジン、ビオチン、核酸またはその組合せから選択される、項目４２から４３のいずれか１項に記載のポリマードット。
（項目４５）
前記生物学的分子が、前記ポリマードットに直接的または官能基によって間接的に結合している、項目４２から４４のいずれか１項に記載のポリマードット。
（項目４６）
有機−無機ハイブリッドポリマードットを作製する方法であって、
溶媒、半導体発色団ポリマーおよびオルガノシランを含む溶液を提供するステップと、
前記溶液を水溶液と混合するステップと
を含み、前記溶液または前記水溶液のうちの少なくとも１つが、バイオコンジュゲーションに適した官能基であるＸを含むオルガノシランを含む、方法。
（項目４７）
前記溶液が、Ｘを含む前記オルガノシランを含む、項目４６に記載の方法。
（項目４８）
前記水溶液が、Ｘを含む前記オルガノシランを含む、項目４６から４７のいずれか１項に記載の方法。
（項目４９）
Ｘが、アミン、カルボキシレート、カルボキシル、マレイミド、チオール、無水マレイン酸、Ｎ−ヒドロキシスクシンイミドエステル、メルカプト、アジド、アルキン、アルデヒド、ヒドロキシル、カルボニル、サルフェート、スルホネート、ホスフェート、シアネート、スクシンイミジルエステル、歪んだアルキン、アジド、ジエン、アルケン、テトラジン、歪んだアルケン、シクロオクチンまたはホスフィンを含む、項目４６から４８のいずれか１項に記載の方法。
（項目５０）
Ｘが、カルボキシル基を含む、項目４６から４９のいずれか１項に記載の方法。
（項目５１）
前記オルガノシランが、
【化４０】
2019527248.tif 000005
から選択され、
式中、
Ａ１、Ａ２、Ａ３、Ａ６、Ａ７、Ａ１１、Ａ１６、Ａ１７、Ａ１８、Ａ１９、Ａ２０およびＡ２１は、それぞれ独立に、ＣｎＨ２ｎ＋１、ＣｎＨ２ｎＸ、ＣｎＦ２ｎ＋１またはＣｎＦ２ｎＸであり、
Ａ０、Ａ４、Ａ５、Ａ８、Ａ９、Ａ１０、Ａ１２、Ａ１３、Ａ１４およびＡ１５は、それぞれ独立に、ＣｍＨ２ｍ＋１、ＣｍＨ２ｍＸ、ＣｍＦ２ｍ＋１またはＣｍＦ２ｍＸである、
項目４６から５０のいずれか１項に記載の方法。
（項目５２）
ｎが１以上である、ｎが３以上である、ｎが６以上である、ｎが２０以下である、ｎが４０以下である、ｎが６０以下である、またはｎが６以上２０以下である、項目５１に記載の方法。
（項目５３）
ｍが１以上である、ｍが３以上である、ｍが６以上である、ｍが２０以下である、ｍが４０以下である、ｍが６０以下である、またはｍが１以上２０以下である、項目５１または５２に記載の方法。
（項目５４）
Ｘを含む前記オルガノシランが、
【化４１】
2019527248.tif 000006
から選択され、
式中、
Ａ０、Ａ１、Ａ２、Ａ３、Ａ４およびＡ５は、それぞれ独立に、ＣｍＨ２ｍ＋１、ＣｍＦ２ｍ＋１、ＣｍＨ２ｍＸ、またはＣｍＦ２ｍＸであり、
ＤはＬＸであり、ここで、Ｌはリンカー部分であり、
ｍは１以上である、
項目４６から５３のいずれか１項に記載の方法。
（項目５５）
Ｌが、化学結合、アミノ酸、エステル、アミド、カルバメート、エーテル、アルキレン、アルケニレン、アルキニレン、アリーレン、ポリエーテル、ポリエステル、ポリアミド、ポリカルバメート、ポリアリール、ポリスチレン、ポリエチレングリコールもしくはポリオレフィンまたはフッ素化されたもしくは部分的にフッ素化されたその誘導体、またはその組合せから選択される、項目５４に記載の方法。
（項目５６）
Ｌが、水溶性ポリマーである、項目５４から５５のいずれか１項に記載の方法。
（項目５７）
前記水溶性ポリマーが、ポリエチレングリコールである、項目５６に記載の方法。
（項目５８）
Ｌが、化学結合である、項目５４から５５のいずれか１項に記載の方法。
（項目５９）
少なくとも１つのＤが、前記ポリマードットの表面上に位置する、項目５４から５８のいずれか１項に記載の方法。
（項目６０）
Ｄにコンジュゲートした生物学的分子をさらに含む、項目５４から５９のいずれか１項に記載の方法。
（項目６１）
前記生物学的分子が、前記ポリマードットの表面上に位置する少なくとも１つのＤにコンジュゲートしている、項目６０に記載の方法。
（項目６２）
前記生物学的分子が、タンパク質または核酸を含む、項目６０から６１のいずれか１項に記載の方法。
（項目６３）
前記生物学的分子が、抗体を含む、項目６０から６１のいずれか１項に記載の方法。
（項目６４）
前記生物学的分子が、ストレプトアビジンを含む、項目６０から６１のいずれか１項に記載の方法。
（項目６５）
前記オルガノシランが、アルキルシラン、アルコキシシラン、クロロシラン、オルトシリケート、シロキサン、アルファシラン、アセトキシシラン、アミノシラン、ビスシラン、エポキシシラン、ハロシラン、ハイドロジェンシラン、ヒドロキシルシラン、エステルシラン、アリールシラン、アクリルシラン、メタクリルシラン、スチリルシラン、ビニルシラン、オレフィンシラン、硫黄シラン、ホスフィンシラン、ホスフェートシラン、イソシアネートシラン、アジドシラン、アンヒドリドシラン、またはハイドロジェンシロキサンから選択される、項目４６から６４のいずれか１項に記載の方法。
（項目６６）
前記オルガノシランが、オクトデシルトリメトキシシラン、オクトデシルトリクロロシラン、オルトケイ酸テトラエチル、トリフルオロプロピルトリメトキシシラン、フェニルトリメトキシシラン、クロロプロピルトリメトキシシラン、ヘプタデカフルオロデシルトリクロロシラン、グリシドキシプロピルトリメトキシシラン、エポキシヘキシルトリエトキシシラン、ヒドロキシメチルトリエトキシシラン、ヨードプロピルトリメトキシシラン、イソシアナトプロピルトリメトキシシラン、メタクリルオキシメチルトリエトキシシラン、ビニルトリメトキシシラン、スチリルエチルトリメトキシシランまたはその組合せから選択される、項目４６から６５のいずれか１項に記載の方法。
（項目６７）
前記オルガノシランが、オクトデシルトリメトキシシラン、オクトデシルトリクロロシラン、もしくはオルトケイ酸テトラエチルまたはその組合せから選択される、項目４６から６６のいずれか１項に記載の方法。
（項目６８）
シロキサンネットワークを形成することをさらに含み、前記ポリマードット中の前記シロキサンネットワーク由来のケイ素の重量パーセントが、約１％〜約４５％または約１％〜約４７％の範囲内である、項目４６から６７のいずれか１項に記載の方法。
（項目６９）
第１および第２のオルガノシランを提供するステップをさらに含む、項目４６から６８のいずれか１項に記載の方法。
（項目７０）
前記水溶液が、前記第２のオルガノシランを含む、項目６９に記載の方法。
（項目７１）
前記溶液もしくは前記水溶液またはその組合せを加熱するステップをさらに含む、項目４６から７０のいずれか１項に記載の方法。
（項目７２）
前記水溶液が、アルカリ性である、項目４６から７１のいずれか１項に記載の方法。
（項目７３）
前記水溶液が９以上のｐＨを有するか、または前記水溶液が１０以上１１以下のｐＨを有する、項目７２に記載の方法。
（項目７４）
前記水溶液が、６以下のｐＨ、５以下のｐＨ、または４以下のｐＨを有する、項目４６から７１のいずれか１項に記載の方法。
（項目７５）
前記ポリマードットが複数の半導体発色団ポリマーを含む、項目４６から７４のいずれか１項に記載の方法。
（項目７６）
前記ポリマードットが半導体発色団ポリマーのブレンドを含む、項目４６から７５のいずれか１項に記載の方法。
（項目７７）
前記半導体発色団ポリマーが、フルオレンポリマー、フルオレンに基づくポリマーもしくはコポリマー、フェニレンビニレンに基づくポリマーもしくはコポリマー、フェニレンエチニレンに基づくポリマーもしくはコポリマー、およびＢＯＤＩＰＹに基づくポリマーもしくはコポリマーまたはその組合せを含む、項目４６から７６のいずれか１項に記載の方法。
（項目７８）
前記半導体発色団ポリマーが、ポリ（９，９−ジヘキシルフルオレニル−２，７−ジイル）（ＰＤＨＦ）含有ポリマー、ポリ（９，９−ジオクチルフルオレニル−２，７−ジイル）（ＰＦＯ）含有ポリマー、ポリ［｛９，９−ジオクチル−２，７−ジビニレン−フルオレニレン｝−ａｌｔ−ｃｏ−｛２−メトキシ−５−（２−エチルヘキシルオキシ）−１，４−フェニレン｝］（ＰＦＰＶ）含有ポリマー、ポリ［（９，９−ジオクチルフルオレニル−２，７−ジイル）−ｃｏ−（１，４−ベンゾ−｛２，１，３｝−チアジアゾール）］（ＰＦＢＴ）含有ポリマー、ポリ［（９，９−ジオクチルフルオレニル−２，７−ジイル）−ｃｏ−（４，７−ジ−２−チエニル−２，１，３−ベンゾチアジアゾール）］（ＰＦＴＢＴ）含有ポリマー、ポリ［（９，９−ジオクチルフルオレニル−２，７−ジイル）−９−ｃｏ−（４，７−ジ−２−チエニル−２，１，３−ベンゾチアジアゾール）］（ＰＦ−０．１ＴＢＴ）含有ポリマー、ポリ［２−メトキシ−５−（２−エチルヘキシルオキシ）−１，４−フェニレンビニレン］（ＭＥＨ−ＰＰＶ）含有ポリマー、ポリ［２−メトキシ−５−（２−エチルへキシルオキシ）−１，４−（１−シアノビニレン−１，４−フェニレン）］（ＣＮ−ＰＰＶ）含有ポリマー、ＢＯＤＩＰＹ含有ポリマーまたはその組合せを含む、項目４６から７７のいずれか１項に記載の方法。
（項目７９）
前記半導体発色団ポリマーが、ＢＯＤＩＰＹ誘導体を含む、項目４６から７８のいずれか１項に記載の方法。
（項目８０）
前記ＢＯＤＩＰＹ誘導体が、式（Ｉ）：
【化４２】
2019527248.tif 000007
の構造を有し、
式中、Ｒ１、Ｒ２Ａ、Ｒ２Ｂ、Ｒ３Ａ、Ｒ３Ｂ、Ｒ４ＡおよびＲ４Ｂのそれぞれは、水素、アルキル、アラルキル、アリールおよびアルコキシ−アリールから独立に選択され、前記ＢＯＤＩＰＹ誘導体は、Ｒ１、Ｒ２Ａ、Ｒ２Ｂ、Ｒ３Ａ、Ｒ３Ｂ、Ｒ４ＡおよびＲ４Ｂ
またはその組合せに結合することによって前記発色団ポリマーに統合される、いずれかの項目７９に記載の方法。
（項目８１）
半導体発色団ポリマー、無機ネットワーク、およびバイオコンジュゲーションに適した官能基を含む、有機−無機相互侵入ハイブリッド発色団ポリマードット。
（項目８２）
前記無機ネットワークが、シロキサンネットワーク、アルミノ−シロキサンネットワーク、チタン−シロキサンネットワーク、酸化チタンネットワークまたはその組合せを含む、項目８１に記載のポリマードット。
（項目８３）
半導体発色団ポリマー、
バイオコンジュゲーションに適した官能基であるＸ、および
前記半導体発色団ポリマーに共有結合している無機ネットワーク
を含む有機−無機ハイブリッドポリマードット。
（項目８４）
前記無機ネットワークが、シロキサンネットワーク、アルミノ−シロキサンネットワーク、チタン−シロキサンネットワーク、酸化チタンネットワークまたはその組合せを含む、項目８３に記載のポリマードット。
（項目８５）
前記無機ネットワークが、シロキサンネットワークを含む、項目８４に記載のポリマードット。
（項目８６）
前記半導体発色団ポリマーが、
【化４３】
2019527248.tif 000008
から選択される、複数の単位Ｍを含み、
式中、
ＲＳは、
【化４４】
2019527248.tif 000009
であり、
ＲＦは、
【化４５】
2019527248.tif 000010
であり、
Ａ０、Ａ４、Ａ８、Ａ１２、Ａ１５、Ａ１８は、それぞれ独立に、ＣｎＨ２ｎまたはＣｎＦ２ｎであり、
Ａ１、Ａ２、Ａ３、Ａ５、Ａ６、Ａ７、Ａ９、Ａ１０、Ａ１１、Ａ１３、Ａ１４、Ａ１６、Ａ１７、Ａ１９は、それぞれ独立に、ＣｍＨ２ｍ＋１またはＣｍＦ２ｍ＋１であり、
Ｘ１、Ｘ２、Ｘ３、Ｘ４は、それぞれ独立に、官能基であり、
ｎは１以上であり、
ｍは１以上である、
項目８５に記載のポリマードット。
（項目８７）
ｎが２以上である、ｎが４０以下である、ｎが２０以下である、ｎが１以上２０以下である、またはｎが２以上２０以下である、項目８６に記載のポリマードット。
（項目８８）
前記半導体発色団ポリマーが、
【化４６】
2019527248.tif 000011
から選択される複数の単位Ｍを含み、
式中、
ＲＳは、
【化４７】
2019527248.tif 000012
であり、
Ａ０、Ａ４、Ａ８は、それぞれ独立に、ＣｎＨ２ｎまたはＣｎＦ２ｎであり、
Ａ１、Ａ２、Ａ３、Ａ５、Ａ６、Ａ７、Ａ９、Ａ１０、Ａ１１は、それぞれ独立に、ＣｍＨ２ｍ＋１またはＣｍＦ２ｍ＋１であり、
Ｌはリンカー部分であり、
ｎは１以上であり、
ｍは１以上である、
項目８５に記載のポリマードット。
（項目８９）
前記半導体発色団ポリマーが、
【化４８】
2019527248.tif 000013
から選択される複数の単位Ｍを含み、
式中、
ＲＦは、
【化４９】
2019527248.tif 000014
であり、
Ａ０、Ａ３、Ａ６は、それぞれ独立に、ＣｎＨ２ｎまたはＣｎＦ２ｎであり、
Ａ１、Ａ２、Ａ４、Ａ５、Ａ７は、それぞれ独立に、ＣｍＨ２ｍ＋１またはＣｍＦ２ｍ＋１であり、
Ｘ１、Ｘ２、Ｘ３、Ｘ４は、それぞれ独立に、官能基であり、
ｎは１以上であり、
ｍは１以上である、
項目８５に記載のポリマードット。
（項目９０）
前記半導体発色団ポリマーが、Ｘおよびアルコキシシリルまたはアルキルシリルを含む、項目８５から８９のいずれか１項に記載のポリマードット。
（項目９１）
前記シロキサンネットワークが、複数の相互接続単位を含み、前記複数の相互接続単位が、
【化５０】
2019527248.tif 000015
から選択される単位を含み、
式中、
Ａ０、Ａ１、Ａ２、Ａ３は、それぞれ独立に、ＣｐＨ２ｎ＋１またはＣｐＦ２ｐ＋１であり、
ＤはＬＸであり、ここで、Ｌはリンカー部分であり、
ｐは１以上である、
項目８５から９０のいずれか１項に記載のポリマードット。
（項目９２）
ｐが２以上である、ｐが３以上である、ｐが６以上である、ｐが２０以下である、ｐが４０以下である、ｐが６０以下である、またはｐが６以上２０以下である、項目９１に記載のポリマードット。
（項目９３）
Ｘが、アミン、カルボキシレート、カルボキシル、マレイミド、チオール、無水マレイン酸、Ｎ−ヒドロキシスクシンイミドエステル、メルカプト、アジド、アルキン、アルデヒド、ヒドロキシル、カルボニル、サルフェート、スルホネート、ホスフェート、シアネート、スクシンイミジルエステル、歪んだアルキン、アジド、ジエン、アルケン、テトラジン、歪んだアルケン、シクロオクチンまたはホスフィンを含む、項目９１から９２のいずれか１項に記載のポリマードット。
（項目９４）
Ｘが、カルボキシル基を含む、項目９１から９３のいずれか１項に記載のポリマードット。
（項目９５）
Ｌが、化学結合、アミノ酸、エステル、アミド、カルバメート、エーテル、アルキレン、アルケニレン、アルキニレン、アリーレン、ポリエーテル、ポリエステル、ポリアミド、ポリカルバメート、ポリアリール、ポリスチレンもしくはポリオレフィンまたはフッ素化されたもしくは部分的にフッ素化されたその誘導体、またはその組合せから選択される、項目９１から９４のいずれか１項に記載のポリマードット。
（項目９６）
Ｌが、水溶性ポリマーである、項目９１から９５のいずれか１項に記載のポリマードット。
（項目９７）
前記水溶性ポリマーが、ポリエチレングリコールである、項目９６に記載のポリマードット。
（項目９８）
Ｌが、化学結合である、項目９１から９５のいずれか１項に記載のポリマードット。
（項目９９）
少なくとも１つのＤが、前記ポリマードットの表面上に位置する、項目９１から９８のいずれか１項に記載のポリマードット。
（項目１００）
Ｄにコンジュゲートした生物学的分子をさらに含む、項目９１から９９のいずれか１項に記載のポリマードット。
（項目１０１）
前記生物学的分子が、前記ポリマードットの表面上に位置する少なくとも１つのＤにコンジュゲートしている、項目１００に記載のポリマードット。
（項目１０２）
前記生物学的分子が、タンパク質または核酸を含む、項目１００から１０１のいずれか１項に記載のポリマードット。
（項目１０３）
前記生物学的分子が、抗体を含む、項目１００から１０１のいずれか１項に記載のポリマードット。
（項目１０４）
前記生物学的分子が、ストレプトアビジンを含む、項目１００から１０１のいずれか１項に記載のポリマードット。
（項目１０５）
前記シロキサンネットワークが、アルキルシラン、アルコキシシラン、クロロシラン、オルトシリケート、シロキサン、アルファシラン、アセトキシシラン、アミノシラン、ビスシラン、エポキシシラン、ハロシラン、ハイドロジェンシラン、ヒドロキシルシラン、エステルシラン、アリールシラン、アクリルシラン、メタクリルシラン、スチリルシラン、ビニルシラン、オレフィンシラン、硫黄シラン、ホスフィンシラン、ホスフェートシラン、イソシアネートシラン、アジドシラン、アンヒドリドシランもしくはハイドロジェンシロキサン、またはその組合せから完全にまたは部分的に加水分解されている、項目８５から１０４のいずれか１項に記載のポリマードット。
（項目１０６）
前記シロキサンネットワークが、オクトデシルトリメトキシシラン、オクトデシルトリクロロシラン、オルトケイ酸テトラエチル、トリフルオロプロピルトリメトキシシラン、フェニルトリメトキシシラン、クロロプロピルトリメトキシシラン、ヘプタデカフルオロデシルトリクロロシラン、グリシドキシプロピルトリメトキシシラン、エポキシヘキシルトリエトキシシラン、ヒドロキシメチルトリエトキシシラン、ヨードプロピルトリメトキシシラン、イソシアナトプロピルトリメトキシシラン、メタクリルオキシメチルトリエトキシシラン、ビニルトリメトキシシラン、スチリルエチルトリメトキシシランまたはその組合せから完全にまたは部分的に加水分解されている、項目８５から１０５のいずれか１項に記載のポリマードット。
（項目１０７）
前記シロキサンネットワークが、オクトデシルトリメトキシシラン、オクトデシルトリクロロシラン、オルトケイ酸テトラエチルまたはその組合せから完全にまたは部分的に加水分解されている、項目８５から１０６のいずれか１項に記載のポリマードット。
（項目１０８）
前記ポリマードット中の前記無機ネットワーク由来のケイ素の重量パーセントが、約１％〜約４５％または約１％〜約４７％の範囲内である、項目８３から１０７のいずれか１項に記載のポリマードット。
（項目１０９）
前記半導体発色団ポリマーおよび前記無機ネットワークが、有機−無機相互侵入ネットワークを形成している、項目８３から１０８のいずれか１項に記載のポリマードット。
（項目１１０）
前記有機−無機相互侵入ネットワークが、メッシュ様である、項目１０９に記載のポリマードット。
（項目１１１）
前記ポリマードットが、５ｎｍ以上５０ｎｍ以下の直径を有するか、または前記ポリマードットが、１０ｎｍ以上３０ｎｍ以下の直径を有する、項目８３から１１０のいずれか１項に記載のポリマードット。
（項目１１２）
前記ポリマードットが、少なくとも５％の量子収率を有するか、または前記ポリマードットが、少なくとも１０％の量子収率を有する、項目８３から１１１のいずれか１項に記載のポリマードット。
（項目１１３）
少なくとも２つの直交型反応性化学基を含む、項目８３から１１２のいずれか１項に記載のポリマードット。
（項目１１４）
前記半導体発色団ポリマーが、少なくとも２つの直交型反応性化学基を含む、項目１１３に記載のポリマードット。
（項目１１５）
前記少なくとも２つの直交型反応性化学基の少なくとも１つが、式ＣｎＨ２ｎＸまたはＣｎＦ２ｎＸを有し、式中、Ｘは、バイオコンジュゲーションに適した官能基であり、ｎは１以上である、項目１１３から１１４のいずれか１項に記載のポリマードット。